Brevet FR3033794A1 — publié le 20160923

NOUVEAU COPOLYMERE A TITRE D'AGENT REDUCTEUR D'EAU DANS UNE COMPOSITION HYDRAULIQUE La présente invention se rapporte à de nouveaux copolymères et à leur utilisation comme agents réducteurs d'eau dans des compositions hydrauliques, telles que des compositions de béton et de mortier. De telles compositions sont destinées à l'ensemble des marchés de la construction. Les compositions hydrauliques comprennent généralement différents additifs chimiques destinés à améliorer leurs propriétés. Parmi ceux-ci, les agents, dits « réducteurs d'eau », également appelés « agents dispersants », « agents fluidifiants », « agents plastifiants » ou « superplastifiants », ont pour fonction d'améliorer l'état de dispersion des particules minérales au sein des compositions. Ces agents chimiques conduisent à une diminution de la teneur en eau des compositions hydrauliques, ce qui permet d'améliorer les performances de ces compositions, et notamment leur résistance mécanique. Une grande variété d'agents dispersants pour compositions hydrauliques a déjà été proposée. Ces agents diffèrent par leur composition chimique et les propriétés qu'ils induisent au sein des compositions qui les contiennent. Historiquement, les premiers composés, proposés comme agents dispersants ont été des lignosulfonates comme décrit dans le document US 3,772,045. Ont ensuite été mis en oeuvre des polycondensats de formaldéhyde et de naphtalène ou mélanine sulfonates, comme illustré dans les documents US 3,359,225 et US 4,258,790. Plus récemment, une nouvelle famille d'agents dispersants, consistant en des polymères carboxyliques de type peigne, a été développée. D'une manière générale, ces polymères disposent d'un squelette généralement de nature (méth)acrylique et de chaînes latérales terminées par des groupements hydrophiles, par exemple des groupements latéraux polyoxyalkylés. A titre d'exemple, le document WO 97/39037 décrit la synthèse de polymères de type peigne, utilisables comme agents réducteurs d'eau dans des ciments, par polymérisation à partir d'un monomère acrylique et d'un macromonomère polyéther, tel qu'un (méth)acrylate d' oxyéthylène et d'oxypropylène. On peut également citer les copolymères dispersants proposés dans le document WO 2006/028252. 3033794 2 Le document CN 1148329C propose encore, à titre d'agents dispersants pour ciments, des copolymères obtenus par polymérisation à partir d'un monomère de type acide monocarboxylique, tel que l'acide (méth)acrylique ; et d'un monomère de type éther de polyalkylène glycol dans lequel la proportion en unités éthoxylées est d'au moins 90 % 5 molaire de l'ensemble des unités alkoxylées, de préférence un éther de polyéthylène glycol. La présente invention vise à proposer de nouveaux agents dispersants permettant d'accéder à une meilleure réduction de la teneur en eau des compositions hydrauliques, 10 sans pour autant altérer leur fluidité ou maniabilité. Plus particulièrement, la présente invention concerne, selon un premier de ses aspects, un copolymère obtenu par polymérisation à partir d'un mélange de monomères comprenant : - au moins un monomère anionique (a) comprenant une fonction insaturée 15 polymérisable et un groupement carboxylique ; et - au moins un monomère (b) de formule (I) : H2C = C (- R1) - (CE12)p - 0 - [(E0), - (P0)., I - H (I) dans laquelle : 20 R1 représente un atome d'hydrogène ou un groupement CH3 ; p vaut 1 ou 2; [ (E0)' - (P0)' ] représente une chaîne polyalkoxylée constituée d'unités éthoxylées EO et d'unités propoxylées PO, réparties en blocs, alternées ou statistiques, 25 m et n représentent des entiers variant entre 1 et 250, la somme de m et n étant supérieure ou égale à 10, sous réserve que la proportion molaire des unités éthoxylées dans la chaîne polyalkoxylée (n)/(m+n) soit supérieure ou égale à 70 % et strictement inférieure à 90 %. 30 Un copolymère tel que défini ci-dessus, comprenant au moins des unités dérivées des monomères anioniques (a) et des unités dérivées des monomères (b) de formule (I), est désigné plus simplement dans la suite du texte sous l'appellation « copolymère selon l'invention ». 3033794 3 De manière surprenante, les inventeurs ont découvert qu'un tel copolymère permet de réduire significativement la quantité d'eau de la composition hydraulique dans laquelle il est mis en oeuvre. Ainsi, de manière avantageuse, comme illustré dans les essais expérimentaux qui 5 suivent, les copolymères selon l'invention peuvent être mis en oeuvre comme adjuvants dans les compositions hydrauliques au titre d'agents « réducteurs d'eau », et même d'agents « hauts réducteurs d'eau ». Dans le cadre de la présente invention, on entend par agent « réducteur d'eau » ou « plastifiant », un agent qui, en accord avec la norme ADJUVANT NF EN 934-2, 10 permet une réduction d'eau pour le béton adjuvanté d'au moins 5 % par rapport au béton témoin. Un « haut réducteur d'eau » ou « superplastifiant » est un adjuvant qui permet une réduction d'eau pour le béton adjuvanté d'au moins 12 % par rapport au béton témoin. Par ailleurs, cette réduction d'eau ne se fait pas au détriment des performances de la 15 composition hydraulique, par exemple du béton, notamment de sa fluidité ou maniabilité. Autrement dit, les copolymères selon l'invention permettent, à même maniabilité, une réduction de la teneur en eau d'une composition hydraulique donnée, telle qu'un béton. Comme détaillé dans l'exemple qui suit, les propriétés dispersantes de l'agent réducteur 20 d'eau dans la composition hydraulique peuvent être évaluées via la mesure de l'affaissement (ou « slump » en langue anglaise), conformément à la norme EN 12350-2. Plus la valeur de l'affaissement est grande, plus la composition hydraulique est maniable. De fait, il est essentiel de préserver une bonne maniabilité initiale de la composition hydraulique, par exemple du béton, dans la mesure où cette propriété 25 conditionne sa mise en place, par exemple pour le remplissage d'un coffrage. D'autres caractéristiques, avantages et modes d'application du copolymère selon l'invention ressortiront mieux à la lecture de la description et de l'exemple qui vont suivre, donnés à titre illustratif et non limitatif. 30 Dans la suite du texte, les expressions « compris entre ... et ... », « allant de ... à ... » et « variant de ... à ... » sont équivalentes et entendent signifier que les bornes sont incluses, sauf mention contraire. 3033794 4 Sauf indication contraire, l'expression « comportant/comprenant un(e) » doit être comprise comme « comportant/comprenant au moins un(e) ». COPOLYMERE DE L'INVENTION: 5 Comme indiqué précédemment, le copolymère selon l'invention est obtenu par polymérisation à partir d'au moins : - un ou plusieurs monomères anioniques comprenant une fonction insaturée polymérisable et un groupement carboxylique, notés « monomères (a) » dans la suite du 10 texte ; et - un ou plusieurs monomères de formule (I) suivante, notés « monomères (b) » dans la suite du texte, H2C = C (- Ri) - (CE12)p - 0 - [(E0), - (P0)., I - H (I) dans laquelle : 15 R1 représente un atome d'hydrogène ou un groupement CH3 ; p vaut 1 ou 2; [ (E0)' - (P0)' ] représente une chaîne polyalkoxylée constituée d'unités éthoxylées EO et d'unités propoxylées PO, réparties en blocs, alternées ou statistiques, 20 m et n représentent des entiers variant entre 1 et 250, la somme de m et n étant supérieure ou égale à 10, sous réserve que la proportion molaire des unités éthoxylées dans la chaîne polyalkoxylée (n)/(m+n) soit supérieure ou égale à 70 % et strictement inférieure à 90 %. 25 Le copolymère selon l'invention peut optionnellement comprendre d'autres monomères polymérisables. Les monomères optionnels entrant éventuellement dans la composition du copolymère de l'invention peuvent être de nature variée, comme détaillé dans la suite du texte. 30 En particulier, lesdits monomères anioniques (a) et lesdits monomères (b) de formule (I) peuvent représenter plus de 80 % molaire, en particulier plus de 90 % molaire, et plus particulièrement plus de 95 % molaire, du nombre total de moles de monomères constitutifs du copolymère. 3033794 5 Selon une variante de réalisation, le copolymère selon l'invention est formé uniquement d'unités dérivant des monomères (a) et (b). Autrement dit, le copolymère selon l'invention peut être obtenu par polymérisation à partir d'un mélange de monomères formé d'un ou plusieurs monomères anioniques (a) et d'un ou plusieurs monomères (b) 5 de formule (I). La répartition des unités dérivant des monomères (a) et celles dérivant des monomères (b) dans le copolymère selon l'invention peut être de type blocs, alternée ou statistique. Selon un mode de réalisation, il s'agit d'une répartition statistique ou alternée. Selon un autre mode de réalisation, il s'agit d'une répartition de type blocs. 10 Monomère anionique (a) présentant une fonction insaturée polymérisable et un groupement carboxylique : Les monomères anioniques (a) entrant dans la composition du copolymère selon l'invention peuvent être plus particulièrement choisis parmi l'acide acrylique, l'acide 15 méthacrylique, l'acide maléique, l'acide itaconique, l'acide crotonique et les mélanges de ces monomères. Le ou lesdits monomères (a) peuvent être sous forme acide, par exemple acide carboxylique et/ou sous forme de sel, par exemple carboxylate. Il est entendu qu'un seul ou un mélange de plusieurs monomères (a) différents peuvent 20 entrer dans la composition du copolymère selon l'invention. Par exemple, il peut s'agir d'un mélange de monomères d'acide acrylique et de monomères d'acide méthacrylique ou encore d'un mélange de monomères d'acide maléique, d'acide acrylique et d'acide méthacrylique. 25 Selon un mode de réalisation particulier, le copolymère selon l'invention est formé à partir d'au moins l'acide acrylique et/ou l'acide méthacrylique, en particulier d'au moins l'acide acrylique (AA). Selon une variante de réalisation, le ou lesdits monomères anioniques (a) entrant dans la 30 composition du copolymère selon l'invention sont choisis parmi l'acide acrylique, l'acide méthacrylique et leur mélange. Selon un mode de réalisation particulier, le ou lesdits monomères anioniques (a) peuvent représenter de 50 à 99 % molaire, en particulier de 60 à 95 % molaire, notamment de 70 3033794 6 à 95 % molaire, et plus particulièrement de 80 à 90 % molaire, du nombre total de moles de monomères constitutifs du copolymère selon l'invention. Monomère (b) de formule (I) : 5 Comme indiqué précédemment, les monomères (b) entrant dans la composition du copolymère selon l'invention répondent à la formule (I) suivante : H2C = C (- R1) - (CH2)p - 0 - [ (E0)' - (P0),p I - H (I) dans laquelle : R1 représente un atome d'hydrogène ou un groupement CH3 ; 10 p vaut 1 ou 2 ; [ (E0)' - (P0),p [ représente une chaîne polyalkoxylée constituée d'unités éthoxylées E0 et d'unités propoxylées P0; m et n représentent des entiers variant entre 1 et 250, la somme de m et n étant supérieure ou égale à 10, sous réserve que la proportion molaire des unités éthoxylées 15 dans la chaîne polyalkoxylée (n)/(m+n) soit supérieure ou égale à 70 % et strictement inférieure à 90 %. Par chaîne « polyalkoxylée », on entend une chaîne de type poly(alkylène glycol). Par « poly(alkylène glycol) », on entend un polymère d'un alkylène glycol dérivé d'un oxyde oléfinique. 20 La chaîne poly(alkylène glycol) du monomère (b) selon l'invention est formée d'unités éthoxylées (ou « éthylène-oxy »), notées «E0 », de formule -CH2-CH2-0- et d'unités propoxylées (ou « propylène-oxy »), notées «P0 », de formule -CH2-CH(CH3)-0-. 25 La représentation schématique «L (E0)' - (P0),p j» ne présume en rien de l'ordre des unités éthoxylées et propoxylées de la chaîne polyalkoxylée. De fait, la chaîne polyalkoxylée peut présenter une répartition des unités E0 et PO de type blocs, statistique ou alternée. 30 Selon un mode de réalisation particulier, les unités E0 et PO sont réparties en blocs. En particulier, la chaîne polyalkoxylée du monomère (b) peut être de type dibloc et être formée d'un bloc polyoxyéthylène et d'un bloc polyoxypropylène. Selon une variante de réalisation, p dans la formule (I) précitée vaut 1. 3033794 7 Autrement dit, selon cette variante de réalisation, le ou lesdits monomères (b) entrant dans la composition du copolymère selon l'invention répondent à la formule (I') suivante : H2C = C (- Ri) - CH2 - 0 - (E0)' - (P0)' -H (I') 5 dans laquelle Ri, n et m sont tels que définis précédemment. Selon un mode de réalisation particulier, le copolymère selon l'invention est formé à partir d'au moins un monomère (b) de formule (I) ou (I') précitée, dans laquelle Ri représente un groupement méthyle. 10 En particulier, selon un mode de réalisation particulier, le copolymère selon l'invention est formé à partir d'au moins un monomère (b) de formule (II) suivante : H2C = C (-CH3) - CH2 -0- (E0). - (P0)., - H (II) dans laquelle n et m sont tels que définis précédemment. Comme indiqué précédemment, la représentation schématique « (E0)' - (P0)' » ne présume en rien de l'ordre des unités éthoxylées et propoxylées de la chaîne polyalkoxylée. La chaîne polyalkoxylée peut présenter une répartition des unités E0 et PO de type blocs, statistique ou alternée, en particulier de type blocs. Selon un mode de réalisation particulier, le copolymère selon l'invention est obtenu à partir d'au moins un monomère (b) de formule (III) suivante : CH m et n étant tels que définis précédemment. Dans la formule (III) précitée, la chaîne polyalkoxylée est formée d'un premier bloc polyoxyéthylène et d'un second bloc polyoxypropylène. Selon une autre variante de réalisation, p dans la formule (I) précitée vaut 2. 15 20 25 3033794 8 Autrement dit, selon cette variante de réalisation, le ou lesdits monomères (b) entrant dans la composition du copolymère selon l'invention répondent à la formule (I") suivante : 5 H2C = C (- Ri) - CH2- CH2 - 0 - 1 (E0).- (P0)., I - H (I") dans laquelle Ri, n et m sont tels que définis précédemment. Selon un mode de réalisation particulier, le copolymère selon l'invention est formé à partir d'au moins un monomère (b) de formule (I") précitée, dans laquelle Ri représente 10 un groupement méthyle. Selon un mode de réalisation particulier, le copolymère selon l'invention est formé à partir d'au moins un monomère (b) de formule (IV) suivante : H2C = C (-CH3) - CH2 - CH2 -0- 1 (E0). - (P0)', I - H (IV) 15 dans laquelle n et m sont tels que définis précédemment. Comme indiqué précédemment, la représentation schématique «L (E0)' - (P0)' I » ne présume en rien de l'ordre des unités éthoxylées et propoxylées de la chaîne polyalkoxylée. La chaîne polyalkoxylée peut présenter une répartition des 20 unités E0 et PO de type blocs, statistique ou alternée, en particulier de type blocs. Selon un mode de réalisation particulier, le copolymère selon l'invention est obtenu à partir d'au moins un monomère (b) de formule (V) suivante : 25 H2C = C (-CH3) - CH2 - CH2 - 0 - (E0). - (P0)., - H (V) m et n étant tels que définis précédemment. Dans la formule (V) précitée, la chaîne polyalkoxylée est formée d'un premier bloc polyoxyéthylène et d'un second bloc polyoxypropylène. 30 De même que pour les monomères anioniques (a), il est entendu qu'un seul ou un mélange de plusieurs monomères (b) différents peuvent entrer dans la composition du copolymère selon l'invention. 3033794 9 Ainsi, selon un mode de réalisation particulier, le copolymère selon l'invention est obtenu à partir d'au moins un mélange d'au moins un monomère (b1) de formule (I) dans laquelle R1 représente un atome d'hydrogène et d'au moins un monomère (b2) de formule (I) dans laquelle R1 représente un groupement méthyle. 5 En particulier, le copolymère selon l'invention peut être obtenu à partir d'au moins un mélange d'au moins un monomère (b1') de formule (I') précitée, dans laquelle R1 représente un atome d'hydrogène et d'au moins un monomère (b2') de formule (I') précitée, dans laquelle R1 représente un groupe méthyle (autrement dit, un monomère (b2') de formule (II) précitée). 10 Dans le cadre de ce mode de réalisation particulier, le ou lesdits monomères (b1') et le ou lesdits monomères (b2') entrant dans la composition du copolymère selon l'invention peuvent être mis en oeuvre dans un rapport molaire monomère(s) (bi')/monomère(s) (b2') allant de 10 à 0,01, en particulier de 1 à 0,1. 15 Selon encore un autre mode de réalisation particulier, le copolymère selon l'invention peut être obtenu à partir d'au moins un mélange d'au moins un monomère (b1') de formule (I') précitée et d'au moins un monomère (b2") de formule (I") précitée. En particulier, le copolymère selon l'invention peut être obtenu à partir d'au moins un 20 mélange d'au moins un monomère (b1') de formule (I') précitée dans laquelle R1 représente un groupe méthyle (autrement dit, un monomère (b1') de formule (II) précitée) et d'au moins un monomère (b2") de formule (I") précitée dans laquelle R1 représente un groupe méthyle (autrement dit, un monomère (b2") de formule (IV) précitée). 25 Selon une caractéristique essentielle du ou desdits monomères (b) entrant dans la composition du copolymère selon l'invention, la proportion molaire des unités éthoxylées EO dans la chaîne polyalkoxylée (c'est-à-dire (n)/(m+n) dans la formule (I), (I'), (II) ou (III) précitée) est supérieure ou égale à 70 % et strictement inférieure à 90 %. 30 En particulier, la proportion molaire des unités éthoxylées EO dans la chaîne polyalkoxylée peut être comprise entre 70 % et 88 %, en particulier être supérieure ou égale à 72 %, et plus particulièrement supérieure ou égale à 75 %. 3033794 10 Selon un mode de réalisation particulier, la proportion molaire des unités éthoxylées EO dans la chaîne polyalkoxylée peut être inférieure ou égale à 85 %, en particulier inférieure ou égale à 80 %. 5 Le rapport molaire entre les unités éthoxylées et les unités propoxylées de la chaîne polyalkoxylée peut être plus particulièrement compris entre 2,5 et 8, en particulier entre 2,8 et 7,5 et notamment entre 3 et 6. Comme indiqué précédemment, le nombre total d'unités éthoxylées et propoxylées de la chaîne polyalkoxylée (autrement dit la somme de m et n) du monomère (b) est supérieur 10 ou égal à 10. Selon un mode de réalisation particulier, il peut être compris entre 10 et 150, en particulier entre 18 et 110 et plus particulièrement entre 20 et 70. La chaîne polyalkoxylée du monomère (b) selon l'invention peut ainsi présenter une masse molaire moyenne en nombre comprise entre 450 et 7 500 g/mol, en particulier 15 entre 900 et 5 500 g/mol et plus particulièrement entre 1 000 et 3 500 g/mol. Il est entendu que les différentes variantes et modes de réalisation particuliers donnés ci-dessus peuvent être combinés, dans la mesure du possible, pour définir d'autres variantes ou modes de réalisation particuliers. 20 Les monomères (b) selon l'invention peuvent être préparés par des techniques connues de l'homme du métier, en faisant croître la chaîne polyalkoxylée souhaitée par polymérisation à partir de monomères d'oxyde d'éthylène et d'oxyde de propylène sur un alcool allylique ou méthallylique. 25 Selon un mode de réalisation particulier, le ou lesdits monomères (b) peuvent représenter de 1 à 50 % molaire, en particulier de 5 à 40 % molaire, notamment de 5 à 30 % molaire et plus particulièrement de 10 à 20 % molaire, du nombre total de moles de monomères constitutifs du copolymère selon l'invention. Le ou lesdits monomères (b) peuvent être mis en oeuvre sous différentes formes, 30 notamment sous forme solide, en particulier sous forme de poudre ou de paillettes, ou sous forme liquide (liquide formé des monomères (b), ou solution aqueuse des monomères (b)). En particulier, les monomères (b) sont hydrosolubles. 3033794 11 De préférence, le ou lesdits monomères (b) sont mis en oeuvre sous forme liquide, en particulier en solution aqueuse, cette forme étant particulièrement appropriée pour la synthèse du copolymère selon l'invention. 5 Le rapport molaire entre le ou lesdits monomères anioniques (a) et le ou lesdits monomères (b) entrant dans la composition du copolymère selon l'invention peut être plus particulièrement compris entre 1 et 99, en particulier entre 2,3 et 19 et plus particulièrement entre 4 et 9. 10 Monomères optionnels : Comme indiqué précédemment, le copolymère selon l'invention peut être obtenu par polymérisation à partir d'un mélange de monomères comprenant, outre le ou lesdits monomères (a) et le ou lesdits monomères (b), un ou plusieurs monomères additionnels, différents des monomères (a) et (b), notés « monomères (c) » dans la suite du texte. 15 Les monomères additionnels (c) peuvent être plus particulièrement choisis parmi : - l'acide 2-acrylamino-2-méthylpropane sulfonique (AMPS) ; - les vinylsulfonates, en particulier le styrène sulfonate de sodium ; - les amines ; 20 - les esters présentant un groupement hydroxyle, par exemple l'hydroxyéthyle méthacrylate (HEMA) ; l'hydroxyéthyle acrylate ; l'hydroxypropyl méthacrylate et l'hydroxypropyl acrylate ; - les phosphates d'acrylate ou méthacrylate d' alkylène glycol, en particulier le phosphate de méthacrylate d'éthylène glycol ou encore le phosphate d' acrylate 25 d'éthylène glycol ; - l'acrylamide ou le méthacrylamide ; - les monomères phosphoniques, tels que les vinylphosphonates et les phosphonates d' alkyle ; - les macromonomères de formule (VI) suivante : 30 Ra - 1 (E0)q_ (PO), - (B 0),] - Ra' (VI) dans laquelle : 3033794 12 [ (E0)q - (PO), - (B0),[ représente une chaîne polyalkoxylée constituée d'unités alkoxylées, réparties en blocs, alternées ou statistiques, choisies parmi les unités éthoxylées EO, les unités propoxylées PO et les unités butoxylées BO ; q, r et s représentent, indépendamment les uns des autres, 0 ou un nombre 5 entier variant entre 1 et 250, la somme de m, n et p étant comprise entre 10 et 250; Ra représente un radical choisi dans le groupe consistant en les esters acryliques, les esters méthacryliques et un mélange de ces esters ; et Ra' représente l'hydrogène ou un groupement alkyle ayant de 1 à 4 atomes de carbone ; 10 - les monomères hydrophobes de formule (VII) suivante : Rb - [ (E0)t- (P0)'- (B0),1 - Rb' (VII) dans laquelle : [ (E0)t - (P0)' - (B0)1 représente une chaîne polyalkoxylée constituée d'unités alkoxylées, réparties en blocs, alternées ou statistiques, choisies parmi les unités 15 éthoxylées E0, les unités propoxylées PO et les unités butoxylées BO ; t, u et v représentent, indépendamment les uns des autres, 0 ou un nombre entier variant entre 1 et 250, la somme de m, n et p étant comprise entre 10 et 250 ; Rb représente un radical choisi dans le groupe consistant en les esters acryliques, les esters méthacryliques et un mélange de ces esters ; et 20 Rb' représente un groupement alkyle ayant de 8 à 40 atomes de carbone, les monomères réticulants. Selon un mode de réalisation particulier, dans la formule (VI) précitée, s est égal à 0; et q et r représentent un nombre entier variant entre 1 et 250, par exemple entre 10 et 150 ou entre 10 et 100. 25 Selon un mode de réalisation particulier, dans la formule (VII) précitée, v est égal à 0 ; et t et u représentent un nombre entier variant entre 1 et 250, par exemple entre 10 et 150 ou entre 10 et 100. Le ou lesdits monomères additionnels (c) peuvent encore être choisis parmi les 30 monomères réticulants. Le copolymère selon l'invention peut par exemple comporter un unique monomère réticulant. Selon un autre mode de réalisation, il comporte deux monomères réticulants différents. 3033794 13 Le monomère réticulant peut avoir un caractère hydrophile, hydrophobe ou amphiphile. Des exemples de ces composés incluent les composés di(méth)acrylates comme le di(méth)acrylate de polyalkylène glycol, notamment le di(méth)acrylate de polypropylène glycol, le di(méth)acrylate d'éthylène glycol, le di(méth)acrylate de 5 polyéthylène glycol, le di(méth)acrylate de triéthylène glycol, le di(méth)acrylate de 1,3-butylène glycol, le di(méth)acrylate de 1,6-butylène glycol, le di(méth)acrylate de 1,6-hexanédiol, le di(méth)acrylate de néopentyle glycol, le di(méth)acrylate de 1,9-nonanediol, mais aussi le 2,2'-bis(4-(acryloxy-propyloxyphényl)propane, le 2,2'-bis(4-(acryloxydiéthoxy-phényl)propane et l'acrylate de zinc ; les composés 10 tri(méth)acrylates tels que le tri(méth)acrylate de triméthylolpropane, le tri(méth)acrylate triméthylolethane, le tri(méth)acrylate pentaérythritol et le tri(méth)acrylate de tétraméthylolméthane ; les composés tétra(méth)acrylates tels que le tétra(méth)acrylate de ditriméthylolpropane, le tétra(méth)acrylate de tétraméthylolméthane et le tétra(méth)acrylate de pentaérythritol ; les composés 15 hexa(méth)acrylates tels que l'hexa(méth)acrylate de dipentaérythritol ; les composés penta(méth)acrylates tels que le penta(méth)acrylate de dipentaérythritol ; les composés allyls tels que l' any' (méth)acrylate, le diallylphthalate, l'itaconate de diallyle, le fumarate de diallyle et le maléate de diallyle ; les éthers polyallyls du sucrose ayant de 2 à 8 groupes par molécule, les éthers polyallyls du pentaérythritol tels que le 20 pentaérythritol diallyle éther, le pentaérythritol triallyl éther et le pentaérythritol tétra allyle éther ; les éthers polyallyls du triméthylolpropane tels que l'éther diallyle triméthylolpropane et l'éther triallyl triméthylolpropane. D'autres composés polyinsaturés incluent le divinyl glycol, le divinyl benzène, le divinylcyclohexyl et le méthylènebisacrylamide. 25 Selon un autre aspect, les monomères réticulants peuvent être préparés par une réaction d'estérification d'un polyol avec un anhydride insaturé tel que l'anhydride maléique, l'anhydride itaconique ou l'anhydride (méth)acrylique, ou par une réaction d'addition avec un isocyanate tel que le 3-isopropényl-diméthylbenzène isocyanate. 30 On peut également utiliser les composés suivants pour obtenir des monomères réticulants : polyhaloalcanols tels que le 1,3 -dichloroisopropanol et le 1,3 -dibromois opropanol haloépoxyalcanes tels que l'épichlorohydrine, l'épibromohydrine, le 2-méthyl épichlorohydrine et l'épiiodohydrine ; polyglycidyls 3033794 14 éthers tels que le 1,4-butanediol diglycidyl éther, glycérine-1,3-diglycidyl éther, éthylène glycol diglycidyl éther, propylène glycol diglycidyl éther, diéthylène glycol diglycidyl éther, néopentyle glycol diglycidyl éther, polypropylène glycol diglycidyl éther, bisphénol A-épichlorohydrine époxy résine et des mélanges. 5 Selon un mode de réalisation particulier, le monomère réticulant est choisi parmi les (méth)acrylates ayant au moins deux doubles liaisons à insaturation éthylénique polymérisables (par exemple préparé par estérification d'acide (méth)acrylique avec un polyol linéaire ou ramifié ayant de 2 à 12 atomes de carbone et au moins deux groupes 10 hydroxyle), les polyalcényle-polyéther ayant au moins deux doubles liaisons à insaturation éthylénique polymérisables (par exemple préparé par éthérification d'halogénure d' alcényle avec un polyol linéaire ou ramifié ayant de 2 à 12 atomes de carbone et au moins deux groupes hydroxyle) et les mélanges de ces monomères réticulants. 15 Selon un mode de réalisation de la présente invention, le copolymère comporte deux monomères réticulants : - ledit premier monomère réticulant étant un (méth)acrylate ayant au moins deux doubles liaisons à insaturation éthylénique polymérisables (par exemple préparé 20 par estérification d'acide (méth)acrylique avec un polyol linéaire ou ramifié ayant de 2 à 12 atomes de carbone et au moins deux groupes hydroxyle), et - ledit deuxième monomère réticulant étant un polyalcényle-polyéther ayant au moins deux doubles liaisons à insaturation éthylénique polymérisables (par exemple préparé par éthérification d'halogénure d' alcényle avec un polyol linéaire ou ramifié 25 ayant de 2 à 12 atomes de carbone et au moins deux groupes hydroxyle). Selon un autre mode de réalisation, le copolymère comporte deux monomères réticulants de natures différentes, par exemple le tri(méth)acrylate de triméthylolpropane (TMPTA ou TMPTMA), et de l'éther diallylique de triméthylolpropane (TMPDAE). 30 Il est entendu que la teneur en monomère(s) additionnel(s) mis en oeuvre, par exemple en monomère(s) réticulant(s), est ajustée pour ne pas altérer les propriétés souhaitées du copolymère. 3033794 15 D'une manière générale, le ou lesdits monomères additionnels (c) peuvent représenter moins de 20 % molaire, en particulier moins de 15 % molaire, notamment moins de 10 % molaire et plus particulièrement moins de 5 % molaire du nombre total de moles de monomères constitutifs du copolymère selon l'invention. 5 Les différents modes particuliers décrits pour chacun des monomères entrant dans la composition du copolymère selon l'invention peuvent être combinés. Selon un mode de réalisation particulier, le copolymère selon l'invention peut être ainsi obtenu par polymérisation à partir d'un mélange de monomères comprenant, voire étant 10 formé de : - un ou plusieurs monomères anioniques (a) choisis parmi l'acide acrylique, l'acide méthacrylique et leurs mélanges, en particulier l'acide acrylique ; et - un ou plusieurs monomères (b) de formule (I') précitée, en particulier de formule (II) précitée, dans laquelle les unités éthoxylées et propoxylées sont plus 15 particulièrement réparties en blocs. Selon un mode de réalisation particulier, le copolymère selon l'invention comprend au moins des unités dérivant de l'acide acrylique et des unités dérivant d'un monomère de formule (II), en particulier de formule (III), tel que décrit précédemment. 20 Selon un premier mode de réalisation particulier, le copolymère selon l'invention est obtenu par polymérisation d'au moins : - 50 à 99 % molaire d'au moins un monomère anionique (a), en particulier tel que défini précédemment ; et 25 - 1 à 50 % molaire d'au moins un monomère (b) de formule (I), en particulier tel que défini précédemment, les pourcentages molaires de chaque monomère étant exprimés par rapport au nombre total de moles de monomères constitutifs du copolymère. 30 Selon un second mode de réalisation particulier, le copolymère selon l'invention est obtenu par polymérisation d'au moins : - 70 à 95 % molaire d'au moins un monomère anionique (a), en particulier tel que défini précédemment ; et 3033794 16 - 5 à 30 % molaire d'au moins un monomère (b) de formule (I), en particulier tel que défini précédemment ; les pourcentages molaires de chaque monomère étant exprimés par rapport au nombre total de moles de monomères constitutifs du copolymère. 5 Selon un troisième mode de réalisation particulier, le copolymère selon l'invention est obtenu par polymérisation d'au moins : - 80 à 90 % molaire d'au moins un monomère anionique (a), en particulier tel que défini précédemment ; et 10 - 10 à 20 % molaire d'au moins un monomère (b) de formule (I), en particulier tel que défini précédemment ; les pourcentages molaires de chaque monomère étant exprimés par rapport au nombre total de moles de monomères constitutifs du copolymère. 15 Selon ces trois modes de réalisation particulier, la somme des pourcentages molaires des monomères (a) et des monomères (b) est égale à 100 %. Autrement dit, le copolymère est, selon ces trois modes de réalisation de l'invention, formé uniquement d'unités dérivant des monomères (a) et (b) dans les proportions molaires indiquées. 20 Le copolymère selon l'invention peut présenter une masse moléculaire moyenne en poids Mw compris entre 15 000 et 250 000 g/mol, en particulier entre 20 000 et 200 000 g/mol et plus particulièrement entre 25 000 et 175 000 g/mol. La masse moléculaire moyenne en poids ou Mw peut être déterminée par chromatographie d'exclusion stérique (CES), comme décrit plus précisément dans 25 l'exemple qui suit. Le copolymère selon l'invention peut se présenter sous forme de sels, stoechiométriques ou non, mixtes ou non, et constitué avec des métaux alcalins, des métaux alcalinoterreux, des amines ou des ammoniums quaternaires. 30 Selon un mode de réalisation particulier, le copolymère selon l'invention se trouve sous forme acide. Selon un autre mode de réalisation, le copolymère selon l'invention se trouve sous forme neutralisée. 3033794 17 Selon encore un autre mode de réalisation, le copolymère selon l'invention se trouve sous forme partiellement ou totalement neutralisée. Selon un mode de réalisation particulier, le copolymère est neutralisé par un ion choisi dans le groupe consistant en l'ion potassium, l'ion sodium, l'ion lithium, l'ion calcium, 5 l'ion magnésium, l'ion ammonium, l'ion diéthanolammonium et un mélange de ces ions. Le copolymère selon l'invention peut être préparé par des techniques de polymérisation conventionnelles à partir des monomères (a), (b) et optionnellement (c). Selon une variante de réalisation, le copolymère selon l'invention peut être obtenu par 10 polymérisation radicalaire, notamment par polymérisation radicalaire contrôlée. APPLICATIONS: Comme évoqué précédemment, les copolymères selon l'invention se révèlent particulièrement efficaces à titre d'agents réducteurs d'eau dans les compositions 15 hydrauliques. L'invention concerne ainsi, selon un autre de ses aspects, l'utilisation d'un copolymère tel que défini précédemment à titre d'agent réducteur d'eau dans une composition hydraulique. Elle concerne encore un agent réducteur d'eau pour compositions hydrauliques 20 comprenant, voire consistant en, un ou plusieurs copolymères tels que définis précédemment. De préférence, l'agent réducteur d'eau consiste en un copolymère ou un mélange de copolymères selon l'invention. L'agent réducteur d'eau peut être mis en oeuvre sous différentes formes, en particulier 25 sous forme liquide. Il peut notamment se présenter sous la forme d'une solution aqueuse d'un ou plusieurs copolymères selon l'invention, dont l'extrait sec peut être plus particulièrement compris entre 25 et 65 %, par exemple entre 30 et 60 %. Selon encore un autre de ses aspects, l'invention concerne une composition hydraulique 30 comprenant au moins un copolymère selon l'invention. Les compositions hydrauliques peuvent être de diverses natures. Elles peuvent être destinées à la fabrication d'un coulis, d'un enduit, d'une colle, d'un béton ou d'un mortier. Elles peuvent comprendre des impuretés, par exemple des argiles. Ces 3033794 18 compositions peuvent notamment comprendre des latex, des fibres, des granulats organiques, des granulats inorganiques, des charges et/ou du CaCO3. Les compositions hydrauliques, par exemple les compositions de béton et mortier, pour lesquelles l'agent réducteur d'eau selon l'invention peut être utile, peuvent comprendre à 5 titre de liant hydraulique différents types de ciments, tels que par exemple les ciments CEM I, CEM II, CEM III, CEM IV et CEM V tels que décrits dans la norme EN 197-1. Parmi ceux-ci, les ciments CEM I ne comportent pas d'ajout. Il est néanmoins possible d'additionner à ces ciments des laitiers, cendres volantes, ou charges calcaires, ou charges siliceuses. Les compositions de béton peuvent être des bétons de classes de 10 résistances différentes, telles que les C20/25 à C100/115. La composition hydraulique peut être plus particulièrement une formulation aqueuse comprenant, outre le ou lesdits copolymères selon l'invention, de l'eau et au moins un liant hydraulique. Elle peut en outre comprendre éventuellement un ou plusieurs additifs annexes. 15 Le liant hydraulique peut comprendre au moins un ciment, par exemple un ciment de Portland. On peut encore citer, à titre d'exemples, les liants hydrauliques de type ciment alumineux et ciment sulfo-alumino calcique. La composition hydraulique peut être par exemple un béton prêt à l'emploi (BPE ou 20 « ready-mix »). La composition hydraulique selon l'invention peut par exemple comprendre de 8 à 75 % en poids, par exemple de 10 à 50 % ou de 10 à 40 % en poids de liant hydraulique, par rapport au poids total de la composition hydraulique. L'agent réducteur d'eau selon l'invention peut être par exemple incorporé au moment du 25 malaxage du béton. L'agent réducteur d'eau selon l'invention peut être mis en oeuvre à raison de 0,05 à 3 % en poids de copolymère(s), en particulier de 0,25 à 2,5 % en poids, par rapport au poids total de la composition. 30 Il appartient à l'homme du métier d'ajuster la quantité d'agent réducteur d'eau selon l'invention au regard de la composition hydraulique visée. Le dosage de l'agent réducteur d'eau dépend principalement de la quantité de liant hydraulique dans la composition hydraulique. 3033794 19 Selon un mode de réalisation particulier, la composition hydraulique selon l'invention comprend, par rapport au poids total de la composition : - de 2 à 15 % en poids d'eau ; - de 10 à 30 % en poids de liant hydraulique comprenant un ciment ; et 5 - de 0,05 à 3 % en poids d'un ou plusieurs copolymère(s) selon l'invention. Selon ce mode de réalisation, la composition hydraulique selon l'invention peut également comprendre, en outre, de 10 à 60 % en poids de sable. 10 Selon un mode de réalisation particulier, la composition hydraulique selon l'invention peut comprendre, par rapport au poids total de la composition : - de 2 à 15 % en poids d'eau ; - de 10 à 30 % en poids de liant hydraulique comprenant un ciment ; - de 0,05 à 3 % en poids d'un ou plusieurs copolymère(s) selon l'invention ; 15 - de 10 à 60 % en poids de sable ; et - de 10 à 60 % en poids d'un ou plusieurs graviers. Bien entendu, l'invention n'est en aucun cas limitée à ces modes de réalisation particuliers. 20 Une composition hydraulique selon l'invention peut comprendre différents ingrédients, classiquement mis en oeuvre dans le domaine des compositions hydrauliques, en particulier choisis parmi le sable, les graviers, les granulats, les charges fines ou ultra-fines, par exemple du carbonate de calcium ou de la silice, les agents anti-mousse, les 25 épaississants, les stabilisants, les agents biocides ou anti-bactériens et les agents accélérateurs ou retardateurs de prise. La présente invention concerne également l'utilisation d'un agent réducteur d'eau selon l'invention pour préparer une composition hydraulique comprenant en particulier de 30 l'eau et un liant hydraulique comprenant lui-même un ciment. L'invention va maintenant être décrite au moyen de l'exemple suivant, donné à titre illustratif et non limitatif de l'invention. 3033794 20 EXEMPLE: 1.Préparation des compositions hydrauliques : 5 1.1. Préparation des copolymères : Mesure de la masse moléculaire des copolymères : La masse moléculaire des copolymères est déterminée par chromatographie d'exclusion stérique (CES). 10 Une telle technique met en oeuvre un appareil de chromatographie liquide de marque WATERSTm doté de deux détecteurs. L'un de ces détecteurs combine la diffusion dynamique statique de la lumière à un angle de 90° à la viscosimétrie mesurée par un viscosimètre détecteur VISCOTEKTm MALVERNTM. L'autre de ces détecteur est un détecteur de concentration réfractométrique de marque WATERS. 15 Cet appareillage de chromatographie liquide est doté de colonnes d'exclusion stérique convenablement choisies par l'homme du métier afin de séparer les différents poids moléculaires des polymères étudiés. La phase liquide d'élution est une phase aqueuse contenant 1 % de KNO3. De manière détaillée, selon une première étape, on dilue à 0,9 % sec la solution de 20 polymérisation dans l'éluant de la CES, qui est une solution à 1 % de KNO3. Puis on filtre à 0,2 !lm. 100 !IL sont ensuite injectés dans l'appareil de chromatographie (éluant : une solution à 1 % de KNO3). L' appareil de chromatographie liquide contient une pompe isocratique (WATERS Tm 515) dont le débit est réglé à 0,8 ml/min. L'appareil de chromatographie 25 comprend également un four qui lui-même comprend en série le système de colonnes suivant : une précolonne de type GUARD COLUMN ULTRAHYDROGEL WATERSTm de 6 cm de long et 40 mm de diamètre intérieur, une colonne linéaire de type ULTRAHYDROGEL WATERS Tm de 30 cm de long et 7,8 mm de diamètre intérieur et deux colonnes ULTRAHYDROGEL 120 ANGSTROM WATERSTm de 30 30 cm de longueur et 7,8 mm de diamètre intérieur. Le système de détection quant à lui se compose d'une part d'un détecteur réfractométrique de type RI WATERSTm 410 et de l'autre côté d'un double détecteur viscosimètre et diffusion de la lumière à un angle de 90° de type 270 DUAL 3033794 21 DETECTOR MALVERNTm. Le four est porté à la température de 55°C, et le réfractomètre est porté à la température de 45°C. L'appareil de chromatographie est étalonné par un unique étalon de PEO 19k de type Po1yCALTM MALVERNTm. 5 - Copolymère A (non conforme à l'invention) : Le copolymère A est obtenu par polymérisation à partir d'un mélange de monomères formé de : - 85,9 % molaire d'acide acrylique ; et 10 - 4,1 % molaire de méthallyl polyéthylène glycol (Mw = 2 400 g/mol). Protocole de synthèse du copolymère A: Les produits chimiques utilisés sont : - 0,33 g de sulfate de fer (FeSO4.7H20), 15 - 6,0 g de DMDO (1,8-dimercapto-3,6-dioxaoctane, n° CAS: 14970-87-7), - 891,8 g de méthallyl polyéthylène glycol à 60 % (Mw = 2 400 g/mol), - 97,5 g d'acide acrylique, - 16,8 g d'eau oxygénée à 35 %, - 16,9 g de bisulfite de sodium à 40 %. 20 Dans le réacteur contenant 150 g d'eau, on introduit le sulfate de fer, 20 % de la DMDO et 90 % du méthallyl polyéthylène glycol à 60 %. Le réacteur est chauffé à 55-60°C. On injecte en parallèle dans le réacteur l'acide acrylique, une solution contenant le reste de DMDO et de méthallyl polyéthylène glycol à 60 %, l'eau oxygénée et une solution de 25 bisulfite de sodium durant 1h40. Les tuyaux d'injection sont rincés avec 120 g d'eau et le réacteur est maintenu en température à 58-62°C durant 1h30. Le produit est refroidi puis neutralisé par ajout de 109,4 g de NaOH à 50 %. Le copolymère A obtenu présente une masse moléculaire, mesurée comme décrit précédemment, de 160 300 g/mol. 30 - Copolymère B (conforme à l'invention) : Le copolymère B est obtenu par polymérisation à partir d'un mélange de monomères formé de : 3033794 22 - 83,4 % molaire d'acide acrylique ; et - 16,6 % molaire de monomères (b) de formule (I') dans laquelle R1 représente CH3 et la chaîne polyalkoxylée, de masse molaire moyenne de 1 990 g/mol, est formée à 75 % molaire d'unités éthoxylées et 25 % molaire d'unités propoxylées, les 5 unités éthoxylées et propoxylées étant réparties en blocs. Protocole de synthèse du copolymère B.- Les produits chimiques utilisés sont : - 0,31 g de sulfate de fer (FeSO4.7H20), 10 - 2,0 g de DMDO, - 297,3 g des monomères (b), - 32,5 g d'acide acrylique, - 8,4 g d'eau oxygénée à 35 %, - 8,5 g de bisulfite de sodium à 40 %. 15 Dans le réacteur contenant 50 g d'eau, on introduit le sulfate de fer, 20 % de la DMDO et 90 % du méthallyl polyéthylène glycol à 60 %. Le réacteur est chauffé à 55-60°C. On injecte en parallèle dans le réacteur l'acide acrylique, une solution contenant le reste de DMDO et de méthallyl polyéthylène glycol à 60 %, l'eau oxygénée et une solution de 20 bisulfite de sodium durant 1h40. Les tuyaux d'injection sont rincés avec 120 g d'eau et le réacteur est maintenu en température à 58-62°C durant 1h30. Le produit est refroidi puis neutralisé par ajout de 109,4 g de NaOH à 50 %. Le copolymère B obtenu présente une masse moléculaire, mesurée comme décrit précédemment, de 172 500 g/mol. 25 - Copolymère C (conforme à l'invention) : Le copolymère C est obtenu par polymérisation à partir d'un mélange formé de : - 87,2 % molaire d'acide acrylique ; et 30 - 12,7 % molaire de monomères (b) de formule (I') dans laquelle R1 représente CH3 et la chaîne polyalkoxylée, de masse molaire moyenne de 2 700 g/mol, est formée à 88 % molaire d'unités éthoxylées et 12 % molaire d'unités propoxylées, les unités éthoxylées et propoxylées étant réparties en blocs. 3033794 23 Protocole de synthèse du copolymère C. Le copolymère C est préparé selon un mode opératoire similaire à celui décrit précédemment pour le copolymère B. Le copolymère C obtenu présente une masse moléculaire, mesurée comme décrit 5 précédemment, de 156 900 g/mol. 1.2. Préparation des compositions hydrauliques : Dans chacun des essais, on prépare un béton (350 kg/m3) selon la norme EN 480-1 par mélange sous agitation, de sable normalisé (0/4), de ciment (CEM I 52.5N 10 Holcim), de graviers 4/11 et 11/22, d'eau et d'un agent anti-mousse. Aucun adjuvant n'est ajouté à la composition 1 (témoin). Les formulations 2 à 4 de béton sont supplémentées respectivement par les solutions des copolymères A, B et C préparées comme décrit précédemment. 15 Pour la préparation des formulations de béton 2 à 4 incorporant respectivement les copolymères A, B et C, le rapport en poids eau/ciment est ajusté de manière à conserver une maniabilité initiale similaire à celle du béton témoin. Les proportions de chacun des constituants des compositions hydrauliques ainsi préparées sont indiquées dans le tableau 1 ci-dessous. 20 2. Evaluation des compositions hydrauliques : Les compositions sont évaluées pour leurs propriétés de fluidité initiale (maniabilité à TO), de capture d'air et de réduction d'eau selon les protocoles suivants. 25 Mesure de la maniabilité à TO: La mesure de la fluidité initiale (ou maniabilité à TO) est réalisée à température ambiante, au moyen d'un cône sans fond, de forme tronconique, en acier galvanisé, appelé cône d'Abrams, selon la norme EN 12350-2. Ce cône présente les caractéristiques suivantes : Diamètre supérieur : 100 ± 2 mm, Diamètre inférieur : 30 200 ± 2 mm, Hauteur : 300 ±2 mm. Le cône est posé sur une plaque humidifiée à l'aide d'une éponge. On remplit alors le cône avec une quantité déterminée de chacune des préparations. Le remplissage dure 2 minutes. Le contenu du cône est tassé à l'aide d'une tige métallique. 3033794 24 Dès la fin du remplissage, le cône est soulevé verticalement, ce qui conduit à l'affaissement de son contenu sur la plaque. Les bétons peuvent être classés en fonction de leur maniabilité suivant la norme EN 206-1. Mesure de la réduction d'eau : Elle est mesurée selon la norme ADJUVANT NF EN 934-2. Les résultats obtenus pour les différentes compositions hydrauliques, sont indiqués dans le tableau 1 suivant. Essai Composition Composition Composition Composition 1 (témoin 2 (non 3 (conforme) 4 (conforme) négatif) conforme) Sable (kg) 34,4 34,4 34,4 34,4 Gravier 4/11 (kg) 15,2 15,2 15,2 15,2 Gravier 11/22 (kg) 24,2 24,2 24,2 24,2 Ciment (kg) 14 14 14 14 Adjuvant (g) Copolymère A Copolymère B Copolymère C (80,9) (87,9) (81,1) Teneur en 39,8 % 36,6 % 39,7 % matières sèches de l'adjuvant % adjuvant 0,23 0,23 0,23 sec/ciment Agent anti- 0,5 0,5 0,5 mousse (%/adjuvant) Eau (g) 9742 8320 6250 7032 Rapport en poids 0,70 0,59 0,45 0,50 eau/ciment Maniabilité TO 220 220 200 210 Réduction d'eau 0 15 % 36 % 28 % 5 10 TABLEAU 1 3033794 25 L'ensemble des compositions hydrauliques présente un aspect homogène, sans ségrégation des constituants. La mise en oeuvre des copolymères B et C selon l'invention permet de réduire la quantité d'eau de 36 % et 28 % respectivement dans la composition hydraulique, tout en 5 maintenant une fluidité initiale (maniabilité) similaire à celle du témoin négatif. Les copolymères selon l'invention peuvent être caractérisés comme « agents haut réducteurs d'eau » en accord avec la norme ADJUVANT NF EN 934-2 selon laquelle est qualifié « haut réducteur d'eau » ou « superplastifiant » un adjuvant qui permet une 10 réduction d'eau pour le béton adjvuvanté d'au moins 12 % par rapport au béton témoin. On démontre ainsi que les copolymères selon l'invention (copolymères B et C) permettent de réduire significativement la quantité d'eau dans la composition hydraulique (respectivement 36 % et 28 %) comparativement à la mise en oeuvre du 15 copolymère A non conforme à l'invention (15 %), cela sans affecter la maniabilité de ladite composition hydraulique. REVENDICATIONS1. Copolymère obtenu par polymérisation à partir d'un mélange de monomères comprenant : - au moins un monomère anionique (a) comprenant une fonction insaturée polymérisable et un groupement carboxylique ; et - au moins un monomère (b) de formule (I) : H2C = C (- Ri) - (CH2)p - 0 - [(E0)' - (P0)' I - H (I) dans laquelle : Ri représente un atome d'hydrogène ou un groupement CH3 ; p vaut 1 ou 2; [(E0)' - (P0)' I représente une chaîne polyalkoxylée constituée d'unités éthoxylées EO et d'unités propoxylées PO, réparties en blocs, alternées ou statistiques ; m et n représentent des entiers variant entre 1 et 250, la somme de m et n étant supérieure ou égale à 10, sous réserve que la proportion molaire des unités éthoxylées dans la chaîne polyalkoxylée (n)/(m+n) soit supérieure ou égale à 70 % et strictement inférieure à 90 %. 2. Copolymère selon la revendication précédente, dans lequel le ou lesdits monomères (b) sont de formule (I') suivante : H2C = C (- Ri) - CH2 - 0 - [ (E0).- (PO)iii I -H (I') dans laquelle Ri, n et m sont tels que définis en revendication 1. 3. Copolymère selon la revendication 1 ou 2, caractérisé en ce qu'il est formé à partir d'au moins un monomère (b) de formule (II) suivante : H2C = C (-CH3) - CH2 -0- [ (E0).- (P0)', I - H (II) dans laquelle n et m sont tels que définis en revendication 1. 4. Copolymère selon l'une quelconque des revendications précédentes, caractérisé en ce qu'il est formé à partir d'au moins un monomère (b) de formule (III) suivante : 3033794 27 m et n étant tels que définis en revendication 1. 5. Copolymère selon l'une quelconque des revendications précédentes, dans lequel la 5 proportion molaire des unités éthoxylées dans la chaîne polyalkoxylée du ou desdits monomères (b) est comprise entre 70 % et 88 %, en particulier est supérieure ou égale à 75 %, et notamment inférieure ou égale à 85 %, en particulier inférieure ou égale à 80 %. 10 6. Copolymère selon l'une quelconque des revendications précédentes, dans lequel le nombre total d'unités éthoxylées et propoxylées (m+n) de la chaîne polyalkoxylée du monomère (b) est compris entre 10 et 150, en particulier entre 18 et 110 et plus particulièrement entre 20 et 70. 15 7. Copolymère selon l'une quelconque des revendications précédentes, dans lequel le ou lesdits monomères (b) représentent de 1 à 50 % molaire, en particulier de 5 à 40 % molaire, notamment de 5 à 30 % molaire et plus particulièrement de 10 à 20 % molaire, du nombre total de moles constitutif dudit copolymère. 20 8. Copolymère selon l'une quelconque des revendications précédentes, dans lequel le ou lesdits monomères anioniques (a) sont choisis dans le groupe consistant en l'acide acrylique, l'acide méthacrylique, l'acide maléique, l'acide itaconique, l'acide crotonique et les mélanges de ces monomères, en particulier sont choisis parmi l'acide acrylique, l'acide méthacrylique et leur mélange. 25 9. Copolymère selon l'une quelconque des revendications précédentes, dans lequel le ou lesdits monomères (a) représentent de 50 à 99 % molaire, en particulier de 60 à 95 % molaire, notamment de 70 à 95 % molaire, et plus particulièrement de 80 à 3033794 28 90 % molaire, du nombre total de moles de monomères constitutifs dudit copolymère. 10. Copolymère selon l'une quelconque des revendications précédentes, obtenu par 5 polymérisation à partir d'un mélange de monomères comprenant, outre le ou lesdits monomères anionique (a) et le ou lesdits monomères (b) de formule (I), un ou plusieurs monomères (c) choisis parmi : - l'acide 2-acrylamino-2-méthylpropane sulfonique (AMPS) ; - les vinylsulfonates, en particulier le styrène sulfonate de sodium ; 10 - les amines ; - les esters présentant un groupement hydroxyle, par exemple l'hydroxyéthyle méthacrylate (HEMA) ; l'hydroxyéthyle acrylate ; l'hydroxypropyl méthacrylate et l'hydroxypropyl acrylate ; - les phosphates d' acrylate ou méthacrylate d' alkylène glycol, en particulier le 15 phosphate de méthacrylate d'éthylène glycol ou encore le phosphate d' acrylate d'éthylène glycol ; - l'acrylamide ou le méthacrylamide ; - les monomères phosphoniques, tels que les vinylphosphonates et les phosphonates d'alkyle ; 20 - les macromonomères de formule (VI) suivante : Ra - [ (E0)q_ (PO), - (B0),] - Ra' (VI) dans laquelle : [ (E0)q - (PO), - (B0),] représente une chaîne polyalkoxylée constituée d'unités alkoxylées, réparties en blocs, alternées ou statistiques, choisies parmi les unités 25 éthoxylées EO, les unités propoxylées PO et les unités butoxylées B0; q, r et s représentent, indépendamment les uns des autres, 0 ou un nombre entier variant entre 1 et 250, la somme de m, n et p étant comprise entre 10 et 250 ; Ra représente un radical choisi dans le groupe consistant en les esters acryliques, les esters méthacryliques et un mélange de ces esters ; et 30 Ra' représente l'hydrogène ou un groupement alkyle ayant de 1 à 4 atomes de carbone ; - les monomères hydrophobes de formule (VII) suivante : Rb - [ (E0)t- (P0), (BO)] - Rb' (VII) 3033794 29 dans laquelle : [ (E0)t - (PO)' - (B0),[ représente une chaîne polyalkoxylée constituée d'unités alkoxylées, réparties en blocs, alternées ou statistiques, choisies parmi les unités éthoxylées EO, les unités propoxylées PO et les unités butoxylées B0; 5 t, u et v représentent, indépendamment les uns des autres, 0 ou un nombre entier variant entre 1 et 250, la somme de m, n et p étant comprise entre 10 et 250 ; Rb représente un radical choisi dans le groupe consistant en les esters acryliques, les esters méthacryliques et un mélange de ces esters ; et Rb' représente un groupement alkyle ayant de 8 à 40 atomes de carbone ; et 10 - les monomères réticulants. 11. Copolymère selon l'une quelconque des revendications précédentes, obtenu par polymérisation à partir d'un mélange de monomères formé : - d'un ou plusieurs monomères anioniques (a), en particulier tels que définis selon 15 l'une quelconque des revendications 1, 8 et 9 ; et - d'un ou plusieurs monomères (b) de formule (I), en particulier tels que définis selon l'une quelconque des revendications 1 à 7. 12. Composition hydraulique comprenant au moins un copolymère tel que défini selon 20 l'une quelconque des revendications 1 à 11. 13. Composition selon la revendication 12, comprenant de 0,05 à 3 % en poids d'un ou plusieurs copolymères tels que définis selon l'une quelconque des revendications 1 à 11, en particulier de 0,25 à 2,5 % en poids, par rapport au poids total de ladite 25 composition. 14. Utilisation d'un copolymère tel que défini selon l'une quelconque des revendications 1 à 11, à titre d'agent réducteur d'eau dans une composition hydraulique. 30 15. Agent réducteur d'eau pour compositions hydrauliques comprenant au moins un copolymère tel que défini selon l'une quelconque des revendications 1 à 11.